(57)【要約】【課題】本発明は、接触冷感、特にインナーやストッキング等の直接肌に接触する衣料として用いた時に優れた接触冷感を感じられる熱可塑性繊維を提供する。【解決手段】熱伝導率が０．７０Ｗ／ｍＫ以上の熱可塑性繊維であって、無機粒子を０．５〜１０重量％含有し、かつ、熱可塑性繊維側面に露出している無機粒子について、粒子径が１μｍを超える無機粒子の個数の存在割合が１％以下、かつ、無機粒子間距離の最低値が（１０／無機粒子含有率）μｍ以上であって、かつ、熱可塑性繊維中の無機粒子の平均粒子径が０．１〜０．７μｍである熱可塑性繊維、である。【選択図】なし【特許請求の範囲】
【請求項１】
熱伝導率が０．７０Ｗ／ｍＫ以上の熱可塑性繊維であって、無機粒子を０．５〜１０重量％含有し、かつ、熱可塑性繊維側面に露出している無機粒子について、粒子径が１μｍを超える無機粒子の個数の存在割合が１％以下、かつ、無機粒子間距離の最低値が（１０／無機粒子含有率）μｍ以上であって、かつ、熱可塑性繊維中の無機粒子の平均粒子径が０．１〜０．７μｍである熱可塑性繊維。
【請求項２】
前記熱可塑性繊維を構成する熱可塑性樹脂がポリアミドである、請求項１に記載の熱可塑性繊維。
【請求項３】
前記ポリアミドがポリアミド６、ポリアミド５６、ポリアミド６６から選ばれた少なくとも１種である、請求項１または２に記載の熱可塑性繊維。
【請求項４】
前記無機粒子が酸化アルミニウム、酸化マグネシウム、窒化ホウ素から選ばれた少なくとも１種である、請求項１〜３のいずれかに記載の熱可塑性繊維。
【請求項５】
請求項１〜４のいずれかに記載の熱可塑性繊維を少なくとも一部に有する布帛。
【請求項６】
請求項１〜４のいずれかに記載の熱可塑性繊維を少なくとも一部に有する繊維製品。
【発明の詳細な説明】
【技術分野】
【０００１】
本発明は、接触冷感を有する熱可塑性繊維に関するものであり、特にインナーやストッキング等の直接肌に接触する衣料として用いた時に優れた接触冷感を感じられる熱可塑性繊維に関するものである。
【背景技術】
【０００２】
ポリアミド６やポリアミド６６、ポリエチレンテレフタレートに代表される熱可塑性繊維の中でも、特にポリアミド繊維はやわらかさや強度といった力学特性、寸法安定性、発色性等に非常に優れており、主に衣料用途を中心に用いられている。特にインナーやストッキングといった直接肌に接触する用途に好適に用いられているが、これらは肌触りや温冷感が重要視されており、これまでにさまざまな提案が行われてきた。
【０００３】
例えば、酸化チタンを添加したいわゆるフルダル繊維は以前から用いられており、接触冷感の他、不透明性（防スケ）、ソフトな風合い、清涼感、ドレープ性を狙いとしている(例えば特許文献１)。
【０００４】
また、特許文献２には無機化合物を０．５〜８重量％添加した扁平なポリアミド繊維は、繊維横断面形状を扁平にすることで肌に触れる接触面積を大きくし接触冷感を高めることが開示されている。
【先行技術文献】
【特許文献】
【０００５】
【特許文献１】特開２００５−４８３０８号公報
【特許文献２】特開２００４−１０７８０９号公報
【発明の概要】
【発明が解決しようとする課題】
【０００６】
確かに特許文献１、２記載の方法によりある程度の接触冷感は得られるが、より高度な接触冷感が求められるようになってきた現状を鑑みると未だ十分といえるものではなかった。
【０００７】
そこで、本発明は、熱伝導率が高く、接触冷感に優れ、かつ品質および紡糸安定性にも優れた熱可塑性繊維を提供することを課題とする。
【課題を解決するための手段】
【０００８】
無機粒子含有率、及び無機粒子の存在状態を高度に制御して、熱伝導率を特定範囲にすることにより上記課題を解決することが可能であることが見出された。すなわち本発明は以下の構成を採用する。
（１）熱伝導率が０．７０Ｗ／ｍＫ以上の熱可塑性繊維であって、無機粒子を０．５〜１０重量％含有し、かつ、熱可塑性繊維側面に露出している無機粒子について、粒子径が１μｍを超える無機粒子の個数の存在割合が１％以下、かつ、無機粒子間距離の最低値が（１０／無機粒子含有率）μｍ以上であって、かつ、熱可塑性繊維中の無機粒子の平均粒子径が０．１〜０．７μｍである熱可塑性繊維。
（２）前記熱可塑性繊維を構成する熱可塑性樹脂がポリアミドである、前記（１）に記載の熱可塑性繊維。
（３）前記ポリアミドがポリアミド６、ポリアミド５６、ポリアミド６６から選ばれた少なくとも１種である、前記（１）または（２）に記載の熱可塑性繊維。
（４）前記無機粒子が酸化アルミニウム、酸化マグネシウム、窒化ホウ素から選ばれた少なくとも１種である、前記（１）〜（３）のいずれかに記載の熱可塑性繊維。
（５）前記（１）〜（４）のいずれかに記載の熱可塑性繊維を少なくとも一部に有する布帛。
（６）前記（１）〜（４）のいずれかに記載の熱可塑性繊維を少なくとも一部に有する繊維製品。
【発明の効果】
【０００９】
本発明によれば、特に、繊維表面に露出している無機粒子径と粗大粒子数、無機粒子間距離を適切に制御することで熱伝導率が高くなり、接触冷感に優れた熱可塑性繊維を得ることができる。更には、紡糸時の糸切れや毛羽等が少なく、紡糸安定性や品質的にも非常に優れている。
【発明を実施するための形態】
【００１０】
以下、本発明を更に詳細に説明する。
【００１１】
本発明は、熱伝導率が０．７０Ｗ／ｍＫ以上の熱可塑性繊維であって、無機粒子を０．５〜１０重量％含有し、かつ、熱可塑性繊維側面に露出している無機粒子について、粒子径が１μｍを超える無機粒子の個数の存在割合が１％以下、かつ、無機粒子間距離の最低値が（１０／無機粒子含有率）μｍ以上であって、かつ、熱可塑性繊維中の無機粒子の平均粒子径が０．１〜０．７μｍである熱可塑性繊維、である。
【００１２】
本発明の接触冷感を有する熱可塑性繊維は、熱伝導率が０．７０Ｗ／ｍＫ以上であることが重要となる。一般的な熱可塑性繊維、例えばポリアミド６繊維の熱伝導率は０．６０Ｗ／ｍＫ弱であり接触冷感を感じることができないが、熱伝導率を０．７０Ｗ／ｍＫ以上とすることではじめて接触冷感を感じることができる。
【００１３】
本発明の接触冷感を有する熱可塑性繊維は、繊維中に無機粒子を０．５〜１０重量％含有することが重要となる。好ましくは１〜７重量％であり、更に好ましくは１〜５重量％である。無機粒子は一般的に熱伝導率が高く、熱伝導率に優れる無機粒子を含有し、着用時に肌からの熱を繊維側に素早く移動させることで接触冷感を得ることができる。
【００１４】
無機粒子の含有率が０．５重量％未満の場合は、熱可塑性繊維の熱伝導率を十分に高めることができず接触冷感を得ることができない。また逆に、無機粒子の含有率が１０重量％を超える場合は、紡糸時の糸切れが増加したり、繊維強度低下、毛羽増加等の品質的な問題も発生する。
【００１５】
本発明の接触冷感を有する熱可塑性繊維は、繊維表面に露出している無機粒子について、粒子径が１μｍを超える無機粒子の個数の存在割合が１％以下とすることが重要となる。これは繊維中に粗大な粒子(一次粒子が凝集している場合、その凝集体としての粗大粒子)の含有量を低減させることを意味する。粒子径が１μｍを超える無機粒子の個数の存在割合が１％を超える場合は、たとえ無機粒子が本発明の範囲内で含有されていたとしても接触冷感が低下する。また、紡糸時の糸切れが増加したり、繊維強度低下、毛羽増加等の品質的な問題も発生する。好ましくは０．７％以下であり、更に好ましくは０．５％以下である。
【００１６】
本発明の接触冷感を有する熱可塑性繊維は、繊維表面に露出している無機粒子において、無機粒子間距離の最低値が（１０／無機粒子含有率）μｍ以上とすることが重要となる。ここで言う無機粒子間距離の最低値は、繊維中の無機粒子を均一に分散しているかどうかを示すファクターのひとつであり、一次粒子が凝集している場合はその凝集体である粒子間の距離である。「（１０／無機粒子含有率）μｍ」とは、無機粒子の含有率が１ｗｔ％の場合は１０μｍとなり、無機粒子の含有率が５ｗｔ％の場合は２μｍとなることを言う。無機粒子間距離の最低値が（１０／無機粒子含有率）μｍ未満の場合は、粒子が繊維中に集中的に存在していることを意味し、たとえ無機粒子が本発明の範囲内で含有されていたとしても接触冷感が低下する。また、紡糸時の糸切れが増加したり、繊維強度低下、毛羽増加等の品質的な問題も発生する。
【００１７】
本発明の接触冷感を有する熱可塑性繊維は、繊維中の無機粒子の平均粒子径が０．１〜０．７μｍとすることが重要となる。なおここでいう粒子径も一次粒子が凝集している場合はその凝集体である粒子における粒子径である。繊維中の無機粒子の平均粒子径が０．７μｍを超える場合は、たとえ無機粒子が本発明の範囲内で含有されていたとしても接触冷感が低下する。また逆に、繊維中の無機粒子の平均粒子径が０．１μｍ未満の場合は、接触冷感や繊維強度にも優れ安定した溶融紡糸が可能になるものの、含有する無機粒子の制限が大きくなる。一般的に平均粒子径が０．１μｍ未満の無機粒子は非常に高価であり、凝集を抑制して分散させにくく、コスト的に難がある。好ましくは０．１〜０．６μｍであり、更に好ましくは０．１〜０．５μｍである。
【００１８】
本発明の接触冷感を有する熱可塑性繊維に用いられる熱可塑性樹脂は、ポリアミド、ポリエステル等が挙げられるが、やわらかさや強度といった力学特性、寸法安定性、発色性等に優れているポリアミドであることが好ましい。ポリアミドとは、いわゆる炭化水素基が主鎖にアミド結合を介して連結された高分子量体からなる樹脂であって、かかるポリアミドとしては、主としてポリアミド６、ポリアミド５６、ポリアミド６６から選ばれた少なくとも１種からなることが更に好ましい。ここで言う「主として」とは、ポリアミド６、ポリアミド５６、ポリアミド６６を構成するモノマー単位として８０モル％以上であることを言い、更に好ましくは９０モル％以上である。その他の成分としては、特に限定されないが、例えば、ポリアミド１１、ポリアミド１２、ポリアミド５１０、ポリアミド６１０、ポリアミド６１２、ポリアミド６Ｉ、ポリアミド６Ｔ、ポリアミド９Ｔ等を構成するモノマーである、アミノカルボン酸、ジカルボン酸、ジアミン等の単位が挙げられる。
【００１９】
また、ポリアミドの重合度は、ポリアミド繊維、あるいはその加工品の要求特性、またはそれらを安定して得るために適当な範囲より適宜選択して良いが、好ましくは９８％硫酸相対粘度で２．２〜３．５であり、更に好ましくは２．４〜３．３である。
【００２０】
本発明の接触冷感を有する熱可塑性繊維に用いられる無機粒子は、熱可塑性繊維の熱伝導率を高め接触冷感性能をもたせるために含有するものである。従い、本発明の接触冷感を有する熱可塑性繊維に用いられる無機粒子の熱伝導率は高い方が良く、無機粒子の熱伝導率としては５Ｗ／ｍＫ以上であることが好ましい。更に好ましくは１０Ｗ／ｍＫ以上である。なお、ここで言う熱伝導率とは、ＪＩＳ−Ｒ１６１１（２０１０）に従い測定された４０℃での熱伝導率である。
【００２１】
無機粒子の熱伝導率が５Ｗ／ｍＫ以上の場合に、本発明の熱可塑性繊維に用いられる熱可塑性樹脂や、例えば（単糸）繊度や繊維横断面形状といった熱可塑性繊維の形態によらず熱可塑性繊維の熱伝導率を高めることができ、より優れた接触冷感を得ることができる点で好ましい。
【００２２】
熱伝導率が５Ｗ／ｍＫ以上の無機粒子を例示すると、酸化アルミニウム、酸化マグネシウム、窒化アルミニウム、窒化ホウ素、酸化チタン、珪酸アルミニウム、炭化ジリコニウム、窒化ジリコニウム、硫酸バリウム、窒化ホウ素、またはこれらから構成される鉱石等が挙げられるが、熱可塑性繊維が有する力学特性や発色性を損なわず、また、無機粒子の取り扱いの容易性、紡糸安定性の観点から、酸化アルミニウム、酸化マグネシウム、窒化ホウ素から選ばれた少なくとも１種であることが好ましい。
【００２３】
また、原料として用いる無機粒子の粒子径は、前記熱可塑性繊維中の無機粒子の平均粒子径が達成できる範囲で選択する必要があるが、紡糸時の再凝集を考慮すると無機粒子の平均粒子径として好ましくは０．１〜０．５μｍである。
【００２４】
また、無機粒子の形状は特に限定されるものではないが、酸化アルミニウムのようなモース硬度が高い無機粒子を含有する場合は、計量ポンプ、糸道ガイド等の擦過による摩耗、紡糸時の無機粒子の再凝集を抑制する観点から球状のものが好ましい。
【００２５】
熱可塑性繊維に無機粒子を含有する方法としては、例えば、紡糸直前にペレット状の熱可塑性樹脂へ無機粒子をブレンドし溶融する方法（粒子ブレンド法）、溶融状態の熱可塑性樹脂に無機粒子を添加、混練し無機粒子が高濃度含有されたマスターペレットを得た後、紡糸直前にペレット状の熱可塑性樹脂とブレンドして溶融する方法（ペレットブレンド法）、熱可塑性樹脂の重合前あるいは重合中の段階で原料あるいは重合反応系へ無機粒子を添加する方法（重合時添加法）等が挙げられるが、本発明で規定する範囲内となるよう無機粒子を分散させる必要がある。重合時添加法は重合段階で無機粒子が凝集する可能性があるので、凝集を抑制しながら分散させる必要があり、分散操作の観点から粒子ブレンド法、ペレットブレンド法のいずれかが好ましい。
【００２６】
ペレットブレンド法の場合は、熱可塑性樹脂と無機粒子を溶融混練し、無機粒子を好ましくは１０〜５０重量％含有したマスターペレットを得る。この時の溶融混練方法が重要であり、押出混練機や静止混練機等により強制的に混練することにより粗大な無機粒子の生成を大幅に抑制することができるのである。強制的に溶融混練する観点から、押出混練機としては２軸エクストルーダー、スタティックミキサーとしては分割数１００万分割以上のものを用いることが好ましい。また、熱可塑性樹脂の溶融粘度が低いと効率的な剪断が難しくなるため、熱可塑性樹脂の水分を積極的に排除することが好ましい。例えば、溶融混練前に熱可塑性樹脂を乾燥する、必要に応じて押出混練機内をベントする等である。更には溶融温度もペレットの安定吐出が可能な範囲で低く設定すると、溶融粘度が高くなりより効率的な剪断が可能となるため好ましい。さらに必要に応じて上記マスターペレットをペレット状の熱可塑性樹脂とブレンドする際にも２軸エクストルーダー、スタティックミキサー等を用いてさらに分酸性を高めることも可能である。
【００２７】
粒子ブレンド法の場合は、ペレット状の熱可塑性樹脂へ無機粒子を所定量添加した後、回転混和等により物理的に両者をブレンドする方法が好ましい。また、紡糸中に無機粒子がペレットから脱落することで無機粒子の濃度ムラが発生する可能性があるため、界面活性剤をあわせて添加し無機粒子をペレットに展着させておくと良い。
【００２８】
重合時添加法の場合は、重合段階で無機粒子が凝集する可能性があるため、重合系に分散向上剤を添加し無機粒子の凝集を抑制することが好ましい。分散向上剤は無機粒子スラリー中に添加しても良いし重合溶液中に添加しても良い。分散向上剤としては、アニオン系、カチオン系、ノニオン系界面活性剤等があり、いずれを添加しても構わないが、無機粒子の重合系での帯電状態を考慮して適宜選択すると良い。
【００２９】
本発明においては用いる熱可塑性樹脂や無機粒子に応じ、製造条件を選択したり、混練方法を適宜組み合わせ上記無機粒子の存在状態が本発明の範囲内となるよう、凝集を抑制して十分に分散させて製造される。
【００３０】
本発明の接触冷感を有する熱可塑性繊維には、本発明の効果を損なわない範囲において種々の添加剤を含んでも良い。この添加剤を例示すると、マンガン化合物などの安定剤、酸化チタン等の着色剤、末端基調整剤、酸化防止剤、可塑剤、滑剤、難燃剤、導電性付与剤、染色性向上剤、繊維状強化剤等である。
【００３１】
また、ポリビニルピロリドン、ポリエチレングリコール、ポリエチレングリコールアミド、ポリビニルアルコール、これらから構成される共重合体等は吸湿性能を有しており、本発明の効果を損なわない範囲で含有すると、汗等を吸湿しひんやり感が増すと同時に、熱可塑性繊維中に積極的に水を取り込むため、熱可塑性繊維の熱伝導率が高められ、より接触冷感性能が増す。
【００３２】
また、雲母、カオリナイトに代表される水酸基を有する鉱石は吸水性能を有しており、本発明の効果を損なわない範囲で含有すると、熱可塑性繊維中に積極的に水を取り込むため、熱可塑性繊維の熱伝導率が高められ、より接触冷感性能が増す。
【００３３】
かかる構成とすることにより、本発明の接触冷感を有する熱可塑性繊維の熱伝導率は０．７０以上となり、例えば、ポリアミド６の熱伝導率が０．６０Ｗ／ｍＫ弱であるのでポリアミド６以上の熱伝導率となる。これにより、本発明の接触冷感を有する熱可塑性繊維で筒編地を作製した際の最大熱吸収速度ｑｍａｘが０．１７Ｗ／ｃｍ２以上とすることができ、充分な接触冷感を得ることができる。
【００３４】
本発明の接触冷感を有する熱可塑性繊維の繊度は、熱可塑性繊維、あるいはその加工品の要求特性から適宜選択して良い。また、フィラメント数についても同様であるが、特にインナーやストッキング等の直接肌に接触する衣料用途として用いる場合は、単糸繊度が０．５〜２デシテックスの範囲となるようなフィラメント数とすることで、やわらかさや吸水速乾性が増すため好ましい。
【００３５】
本発明の接触冷感を有する熱可塑性繊維の強度は、３ｃＮ／ｄｔｅｘ以上であることが好ましい。強度が３ｃＮ／ｄｔｅｘ未満の場合は、耐久性を要求されるスポーツウェア等に使用した際に破れたりする可能性がある。
【００３６】
本発明の接触冷感を有する熱可塑性繊維の横断面形状は、熱可塑性繊維、あるいはその加工品の要求特性から適宜選択して良い。例示すると、真円、楕円、三葉、四葉、六葉、十字、中空、扁平、Ｔ字、Ｘ字、Ｈ字断面等が挙げられる。また、その繊維形態は、長繊維、短繊維、不織布、熱成形体等の様々な繊維製品形態をとることができる。
【００３７】
本発明の接触冷感を有する熱可塑性繊維を用いた繊維製品としては、キャミソール、ショーツ等のインナーウエア、ストッキング、ソックス等のレッグニット、シャツやブルゾン等のスポーツ・カジュアルウエア、パンツ、コート、紳士・婦人衣料等の衣料用途のみならず、カップやパッド等の衣料資材用途、カーテンやカーペット、マット、家具等のインテリア用途等にも好適に用いることができる。
【００３８】
これら繊維製品において、接触冷感性能を発揮するためには、本発明の接触冷感を有する熱可塑性繊維を３０重量％以上用いることが好ましい。
【００３９】
本発明の接触冷感を有する熱可塑性繊維の製造方法は特に限定されるものではないが、無機粒子を均一に分散させる観点から、ポリアミド６のペレットブレンド法を例に下記する。すなわち、ポリアミド６樹脂と無機粒子を溶融混練し、無機粒子を１０〜５０重量％含有したマスターペレットを得る。この時の溶融混練方法が重要であり、押出混練機や静止混練機等により強制的に混練することにより粗大な無機粒子の生成を大幅に抑制することができるのである。強制的に溶融混練する観点から、押出混練機としては２軸エクストルーダー、スタティックミキサーとしては分割数１００万割以上のものを用いることが好ましい。ポリアミド６の水分率は、溶融粘度を高くして効率的に剪断する観点から０．０３重量％以下とし積極的に水分を排除することが好ましい。溶融温度は、共重合成分やその他含有成分、ポリアミド６の水分率、硫酸相対粘度等を考慮して適宜設定して良いが、２３０〜２６０℃の範囲とすることが好ましい。溶融温度が２３０℃未満の場合は、ポリアミド６が溶融されずペレットとして排出されない可能性がある。また逆に、溶融温度が２６０℃を超える場合は、溶融粘度が極端に低下し混練時の剪断効率が著しく低下するため、無機粒子が均一に分散できない可能性がある。
【００４０】
また、ペレット間の脱混和が防止する観点から、マスターペレットのサイズ、形状については、溶融紡糸直前でブレンドするポリアミド６ペレットと極力合わせておくことが好ましい。
【００４１】
溶融紡糸について、溶融部は、無機粒子の再凝集を抑制する観点から、プレッシャーメルターよりも、エクストルーダーによる溶融が好ましく、更に好ましくは２軸エクストルーダーである。更には、溶融部から紡糸パック（口金）までの溶融ポリマー配管にもスタティックミキサーを複数配し、無機粒子の再凝集を抑制することが好ましい。
【００４２】
紡糸パックは、濾過フィルター、整流板等を経て口金から溶融ポリマーが繊維状に吐出される構造となっているが、好ましくは濾過フィルターを複数配し、万が一生成した無機粒子の再凝集物をカットできるようにしておくことが好ましい。無機粒子の分散性は用いる熱可塑性樹脂、無機粒子の種類により異なるので、本発明の分散状態とするために、上記方法を適宜選択したり、組み合わせたりすればよい。
【００４３】
巻き取りは、溶融紡糸した後に一旦巻き取ることなく引き続き延伸する直接紡糸延伸法、紡糸速度を４０００ｍ／ｍｉｎ以上のように高速として実質的に延伸工程を省略する高速紡糸法、あるいは、それらを組合せた高速直接紡糸延伸法等が好ましく用いられる。
【００４４】
延伸倍率は、熱可塑性繊維、あるいはその加工品の要求特性（強度、伸度）から適宜選択して良い。
【実施例】
【００４５】
以下、実施例により本発明をさらに詳細に説明するが、本発明はその要旨を超えない限り、以下の実施例に何ら限定されるものではない。また、本発明の接触冷感を有する熱可塑性繊維の物性の測定方法は以下の通りである。
【００４６】
Ａ．ポリアミドの９８％硫酸相対粘度（ηｒ）
オストワルド粘度計にて下記溶液の２５℃での落下秒数を測定し、下式により算出した。ポリアミドを１ｇ／１００ｍｌとなるように溶解した９８％濃硫酸（Ｔ１）、９８％濃硫酸（Ｔ２）とすると、
（ηｒ）＝Ｔ１／Ｔ２。
【００４７】
Ｂ．繊維中の無機粒子含有率（灰分）
ＪＩＳ−Ｌ１０１３（２０１０）に従い測定した。
【００４８】
Ｃ．透過型電子顕微鏡（ＴＥＭ）による繊維側面及び横断面の観察
ＴＥＭ（日立（株）社製Ｈ−７１００ＦＡ型）で３０００倍の倍率で繊維側面及び繊維横断面（繊維横断面方向に超薄切片を切り出したもの）を観察した。
【００４９】
Ｄ．粒子径が１μｍを超える無機粒子の個数の割合
ＴＥＭによる繊維側面写真を画像処理ソフト（三谷商事（株）社製ＷＩＮＲＯＯＦ）を用いて画像処理し、それぞれの無機粒子について面積を求めた後、円換算して直径を算出、この値を粒子径とした。なお、一次粒子が凝集している場合はその凝集体である粒子を無機粒子として直径を算出する。また、これらの算出に用いる無機粒子数は無作為に抽出した３００個とし、粒子径が１μｍを超える無機粒子の個数をカウントして個数の割合を求めた。
【００５０】
Ｅ．無機粒子間距離の最低値
ＴＥＭによる繊維側面写真を画像処理ソフト（三谷商事（株）社製ＷＩＮＲＯＯＦ）を用いて画像処理し無機粒子の重心を求めた後、最も近接する無機粒子の重心間距離を計測して求めた。なお、一次粒子が凝集している場合はその凝集体である粒子間の距離とし、測定数は無作為に抽出した５０箇所とし、その中の最低値とした。
【００５１】
Ｆ．無機粒子の平均粒子径
ＴＥＭによる繊維横断面写真を画像処理ソフト（三谷商事（株）社製ＷＩＮＲＯＯＦ）を用いて画像処理し、それぞれの無機粒子について面積を求めた後、円換算して直径を算出、この値を粒子径とした。なお、一次粒子が凝集している場合はその凝集体である粒子における粒子径とした。また、これらの算出に用いる無機粒子数は無作為に抽出した３００個とし、得られた個々の直径から数平均して求めた。
【００５２】
Ｇ．繊維の熱伝導率
熱伝導率は、「熱伝導率＝密度×比熱×熱拡散率」の関係があり、密度、比熱、熱拡散率をそれぞれ測定し、その積により求めた。それぞれの測定方法は以下の通りである。
【００５３】
ａ．密度（ｋｇ／ｍ３）
乾式自動密度計（マイクロメリティックス（株）社製アキュピック１３３０−０３）を用いて求めた。なお、試料重量は約５００ｍｇ、測定温度は２５℃、充填ガスはヘリウムを用いた。
【００５４】
ｂ．比熱（Ｊ／ｋｇＫ）
示差走査熱量計（Ｐｅｒｋｉｎ−Ｅｌｍｅｒ（株）社製ＤＳＣ−７）を用いて求めた。なお、雰囲気は乾燥窒素気流中、標準試料はサファイア（α−Ａｌ２Ｏ３）、試料重量は約２５ｍｇとし、昇温速度１０℃／ｍｉｎで試料と標準試料を４０℃に加熱した際に要する熱量差から比熱を算出した（ＪＩＳ−Ｋ７１２３（１９８７）の入力補償ＤＳＣに従う）。
【００５５】
ｃ．熱拡散率（１０−７ｍ２／ｓ）
熱拡散率測定装置（アルバック理工（株）社製ＬａｓｅｒＰＩＴ）を用いて求めた。繊維を長さ約３０ｍｍに切り出し３０本に束ね、油性マジックにて繊維表面が透けずに均一に黒くなるように黒色処理した。半導体レーザー（周波数０．０５Ｈｚ）で繊維を照射し、真空中、測定温度４０℃で下記の方法にて繊維長手方向での熱拡散率を求めた。
（１）半導体レーザー照射位置（繊維の加熱位置）からの距離ｘ（ｍ）における交流温度振幅Ｔの自然対数ｌｎＴ（ａｒｂ．ｕｎｉｔ）と位相θ（ｒａｄ）を求めプロットした。なお、距離ｘは１．５×１０−３〜２．５×１０−３μｍ間とし、プロット点数は等間隔でそれぞれ５０点とした。
（２）プロットした結果から最小自乗法により下記の直線式を導き出した。
ｌｎＴ（ｘ）＝−ｋａ（ｘ）＋Ｔ０
θ（ｘ）＝−ｋｐ（ｘ）＋θ０
Ｔ０、θ０は定数（切片）、ｋａは振幅の減衰定数、ｋｐは位相の変化率
（３）熱拡散率α（ｍ２ｓ−１）とｋには以下の関係式があり、この関係式からｋａ、ｋｐそれぞれについての見掛け熱拡散率αａ、αｐを求めた。
ｋ＝（ω／２α）１／２
ωは角周波数でω＝２πｆであらわされる（ｆはレーザー周波数（Ｈｚ））
（４）見掛け熱拡散率αａ、αｐから以下の関係式により熱拡散率αを求めた。
α＝（αａαｐ）１／２
【００５６】
Ｈ．最大熱吸収速度ｑｍａｘ
室温を２０  ℃、相対湿度６０％に調整した室内に、筒編地と精密迅速熱物性測定装置（カトーテック（株）社製ＫＥＳ−Ｆ７サーモラボＩＩＢ）を１昼夜放置した。
筒編地に接触させて熱の移動量を測定するＴ．ＢＯＸを室温より１０℃高くするために蓄熱する熱板ＢＴを３０℃に設定し、ＢＴを暖めるためにＢＴの回りでガードしている熱板Ｇ−ＢＴを２０．３℃に設定し、安定させた。
【００５７】
筒編地をＢＴに置き、Ｔ．ＢＯＸを筒編地の上に素早くのせてｑｍａｘを測定した。
なお、筒編地は編密度が２本／ｍｍとなるように作製し、筒編地の目付は測定部分を１０ｃｍ四方に切断し重量を測定して算出した。
【００５８】
Ｉ．正量繊度
ＪＩＳ−Ｌ１０１３（２０１０）−Ｂ法（簡便法）に従い測定した。
【００５９】
Ｊ．強度、伸度
ＪＩＳ−Ｌ１０１３（２０１０）に従い測定した。なお、オリエンテック（株）社製テンシロン（定速緊張形試験機）を用い、つかみ間隔２０ｃｍ、引張速度２０ｃｍ／ｍｉｎとした。
【００６０】
Ｋ．毛羽数
東レエンジニアリング（株）社製ＭＡＬＵＴＩ−ＰＯＩＮＴ  ＦＲＡＹ  ＣＯＵＮＴＥＲ  ＭＦＣ−２００（センサー部Ｆ型）を用いて求めた。なお、速度は６００ｍ／ｍｉｎ、測定時間は２０ｍｉｎ、サンプル数は１６とし、その平均値を毛羽数とした。
【００６１】
Ｌ．糸切れ回数
実施例に記載の溶融紡糸方法で１ｔ紡糸した際の糸切れ回数とした。
【００６２】
（実施例１〜５、比較例２）
水分率が０．０３重量％以下になるまで乾燥したηｒが２．６のポリアミド６と、酸化アルミニウムとして平均粒子径が０．３μｍ（レーザー回折・散乱法によって求めた粒度分布における積算値５０％での粒径でメーカー値）の球状酸化アルミニウムとを、２軸エクストルーダーで２４５℃で溶融混練して、酸化アルミニウムが２０重量％のマスターペレットを得た。
【００６３】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００６４】
得られた混合ペレットを１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００６５】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。これらの結果を表１に示す。
【００６６】
なお、比較例２は、給油ガイドの摩耗、紡糸口金のダレ進行により紡糸途中で巻き取りが不可能となり、給油ガイドと紡糸パックを交換して再巻き取りをした。
【００６７】
（実施例６）
水分率が０．０３重量％以下になるまで乾燥したηｒが２．６のポリアミド６と、酸化アルミニウムとして平均粒子径が０．３μｍ（レーザー回折・散乱法によって求めた粒度分布における積算値５０％での粒径でメーカー値）の球状酸化アルミニウムとを、１軸エクストルーダーで２４５℃で溶融混練して、酸化アルミニウムが２０重量％のマスターペレットを得た。
【００６８】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００６９】
得られた混合ペレットを１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００７０】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００７１】
（実施例７）
水分率が０．０３重量％以下になるまで乾燥したηｒが２．６のポリアミド６と、酸化アルミニウムとして平均粒子径が０．３μｍ（レーザー回折・散乱法によって求めた粒度分布における積算値５０％での粒径でメーカー値）の球状酸化アルミニウムとを、２軸エクストルーダーで２４５℃で溶融混練して、酸化アルミニウムが２０重量％のマスターペレットを得た。
【００７２】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００７３】
得られた混合ペレットを１軸エクストルーダータイプの溶融紡糸機で２５０℃で溶融後（スタティックミキサーは外した）、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００７４】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００７５】
（実施例８）
水分率が０．０３重量％以下になるまで乾燥したηｒが２．６のポリアミド６と、酸化アルミニウムとして平均粒子径が０．６μｍ（レーザー回折・散乱法によって求めた粒度分布における積算値５０％での粒径でメーカー値）の球状酸化アルミニウムとを、２軸エクストルーダーで２４５℃で溶融混練して、酸化アルミニウムが２０重量％のマスターペレットを得た。
【００７６】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００７７】
得られた混合ペレットを１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００７８】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００７９】
（実施例９）
水分率が０．０３重量％以下になるまで乾燥したηｒが２．６のポリアミド６と、平均粒子径が０．６μｍ（レーザー回折・散乱法によって求めた粒度分布における積算値５０％での粒径でメーカー値）の酸化マグネシウムとを、２軸エクストルーダーで２４５℃で溶融混練して、酸化マグネシウムが２０重量％のマスターペレットを得た。
【００８０】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００８１】
得られた混合ペレットを１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００８２】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００８３】
（実施例１０）
水分率が０．０３重量％以下になるまで乾燥したηｒが２．６のポリアミド６と、平均粒子径が０．６μｍ（レーザー回折・散乱法によって求めた粒度分布における積算値５０％での粒径でメーカー値）の窒化ホウ素とを、２軸エクストルーダーで２４５℃で溶融混練して、酸化マグネシウムが２０重量％のマスターペレットを得た。
【００８４】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００８５】
得られた混合ペレットを１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００８６】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００８７】
（実施例１１）
水分率が０．１重量％となるように乾燥したηｒが２．６のポリアミド５６と、酸化アルミニウムとして平均粒子径が０．３μｍ（レーザー回折・散乱法によって求めた粒度分布における積算値５０％での粒径でメーカー値）の球状酸化アルミニウムとを、２軸エクストルーダーで２７０℃で溶融混練して、酸化アルミニウムが２０重量％のマスターペレットを得た。
【００８８】
得られたマスターペレットとηｒが２．６のポリアミド５６ペレットを水分率が０．１重量％となるように乾燥した後、表１の無機粒子含有率の目標値となるように配合、３０ｍｉｎ回転混和した混合ペレットを得た。
【００８９】
得られた混合ペレットを１軸エクストルーダータイプの溶融紡糸機で２７０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド５６繊維を得た。
【００９０】
得られたポリアミド５６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００９１】
（実施例１２）
水分率が０．１重量％となるように乾燥したηｒが２．６のポリアミド６６と、酸化アルミニウムとして平均粒子径が０．３μｍ（レーザー回折・散乱法によって求めた粒度分布における積算値５０％での粒径でメーカー値）の球状酸化アルミニウムとを、２軸エクストルーダーで２８０℃で溶融混練して、酸化アルミニウムが２０重量％のマスターペレットを得た。
【００９２】
得られたマスターペレットとηｒが２．６のポリアミド６６ペレットを水分率が０．１重量％となるように乾燥した後、表１の無機粒子含有率の目標値となるように配合、３０ｍｉｎ回転混和した混合ペレットを得た。
【００９３】
得られた混合ペレットを１軸エクストルーダータイプの溶融紡糸機で２９０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６６繊維を得た。
【００９４】
得られたポリアミド６６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【００９５】
（比較例１）
ηｒが２．６のポリアミド６ペレットを水分率が０．１重量％となるように乾燥した後、１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【００９６】
得られたポリアミド６繊維について、熱伝導率（密度、比熱、熱拡散率）、最大熱吸収速度ｑｍａｘ、繊度、強度、伸度、毛羽数、糸切れ回数について測定した。この結果を表１に示す。
【００９７】
（比較例３）
水分率が０．０３重量％以下になるまで乾燥したηｒが２．６のポリアミド６と、酸化アルミニウムとして平均粒子径が０．３μｍ（レーザー回折・散乱法によって求めた粒度分布における積算値５０％での粒径でメーカー値）の球状酸化アルミニウムとを、１軸エクストルーダーで２４５℃で溶融混練して、酸化アルミニウムが２０重量％のマスターペレットを得た。
【００９８】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【００９９】
得られた混合ペレットを１軸エクストルーダータイプの溶融紡糸機で２５０℃で溶融、３２分割のスタティックミキサーを介した後、＃２００金網濾過フィルターを１枚のみ挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【０１００】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【０１０１】
なお、給油ガイドの摩耗により紡糸途中で巻き取りが不可能となり、給油ガイドを交換して再巻き取りをした。
【０１０２】
（比較例４）
水分率が０．０３重量％以下になるまで乾燥したηｒが２．６のポリアミド６と、酸化アルミニウムとして平均粒子径が０．３μｍ（レーザー回折・散乱法によって求めた粒度分布における積算値５０％での粒径でメーカー値）の球状酸化アルミニウムとを、２軸エクストルーダーで２４５℃で溶融混練して、酸化アルミニウムが２０重量％のマスターペレットを得た。
【０１０３】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【０１０４】
得られた混合ペレットをプレッシャーメルタータイプの溶融紡糸機で２６０℃で溶融後（スタティックミキサーは外した）、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【０１０５】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【０１０６】
なお、給油ガイドの摩耗により紡糸途中で巻き取りが不可能となり、給油ガイドを交換して再巻き取りをした。
【０１０７】
（比較例５）
水分率が０．０３重量％以下になるまで乾燥したηｒが２．６のポリアミド６と、酸化アルミニウムとして平均粒子径が０．７μｍ（レーザー回折・散乱法によって求めた粒度分布における積算値５０％での粒径でメーカー値）の球状酸化アルミニウムとを、２軸エクストルーダーで２４５℃で溶融混練して、酸化アルミニウムが２０重量％のマスターペレットを得た。
【０１０８】
得られたマスターペレットとηｒが２．６のポリアミド６ペレットを水分率が０．１重量％となるように乾燥した後、表１の無機粒子含有率の目標値となるように配合、３０ｍｉｎ回転混和した混合ペレットを得た。
【０１０９】
得られた混合ペレットを１軸エクストルーダータイプの溶融紡糸機で２５０℃で溶融、３２分割のスタティックミキサーを介した後、１０μｍカット不織布濾過フィルターを２枚挿入した紡糸パックから溶融糸条を吐出した。溶融糸条を１８℃の冷風で冷却、給油した後に、巻取速度４０００ｍ／ｍｉｎで高速直接紡糸延伸を行い、１１２デシテックス−９６フィラメントのポリアミド６繊維を得た。
【０１１０】
得られたポリアミド６繊維について、無機粒子含有率（灰分）、粒子径が１μｍを超える無機粒子の個数の割合、無機粒子間距離の最低値、無機粒子の平均粒子径、熱伝導率（密度、比熱、熱拡散率）、最大熱吸収速度ｑｍａｘ、繊度、強度、伸度、毛羽数、糸切れ回数について測定した。この結果を表１に示す。
【０１１１】
【表１】
2014070297.tif 000002
【０１１２】
表１の結果から明らかなように、本発明の接触冷感を有する熱可塑性繊維は、従来の熱可塑性繊維と比較して接触冷感に非常に優れており、また、紡糸時の糸切れや毛羽等が少なく、紡糸安定性や品質的にも非常に優れているといった極めて顕著な効果を奏するものと言える。